(57)【要約】【課題】転がり抵抗性、ウェットスキッド性能および耐摩耗性をバランスよく向上させたタイヤを製造することができるタイヤ用ゴム組成物を提供する。【解決手段】式（１）    【化１】2006070194.tif 000006（式中、Ｒ1は、アミノ基、アルコキシ基、シリルオキシ基、アセタール基、カルボキシル基、メルカプト基、またはこれらの誘導体を表す）で表わされる化合物を共重合したポリマーを１５〜１００重量％含有するゴム成分１００重量部に対して、カーボンブラック、シリカおよび水酸化アルミニウムからなる群から選ばれる１種以上を３０重量部以上含有するタイヤ用ゴム組成物。【選択図】なし【特許請求の範囲】
【請求項１】
式（１）
【化１】
2006070194.tif 000005
（式中、Ｒ1は、アミノ基、アルコキシ基、シリルオキシ基、アセタール基、カルボキシル基、メルカプト基、またはこれらの誘導体を表す）
で表わされる化合物を共重合したポリマーを１５〜１００重量％含有するゴム成分１００重量部に対して、
カーボンブラック、シリカおよび水酸化アルミニウムからなる群から選ばれる１種以上を３０重量部以上含有するタイヤ用ゴム組成物。
【請求項２】
式（１）のＲ1が、Ｎ，Ｎ−ジメチルアミノ基、Ｎ，Ｎ−ジエチルアミノ基、Ｎ，Ｎ−ジプロピルアミノ基、Ｎ，Ｎ−ジブチルアミノ基およびモルホリノ基からなる群から選ばれる請求項１記載のタイヤ用ゴム組成物。
【請求項３】
ｔａｎδの温度分散曲線において、複数のピークのうちの最も高温側のピーク温度と、
前記ポリマーのみをゴム成分とした組成物のピーク温度との差が１０℃以下である請求項１または２記載のタイヤ用ゴム組成物。
【発明の詳細な説明】
【技術分野】
【０００１】
本発明は、転がり抵抗性、ウェットスキッド性能および耐摩耗性をバランスよく向上させたタイヤ用ゴム組成物に関する。
【背景技術】
【０００２】
近年、自動車に要求される特性として、車の低燃費性のほかに、タイヤのウェットスキッド性能、操縦安定性、耐摩耗性など多岐にわたり、これらの性能を向上するために種々の工夫がなされている。
【０００３】
ウェットスキッド性能を損なうことなく、転がり抵抗を低減させる（転がり抵抗性を向上させる）方法として、種々の構造のスチレン−ブタジエン共重合体の重合体末端に官能基を導入する方法が提案されている（特許文献１参照）。
【０００４】
しかしながら、タイヤの性能向上への要望は高く、これら末端に官能基を導入したポリマーでも充分ではなく、さらなる性能の向上が望まれている。
【０００５】
【特許文献１】特開平１−２１７０４７号公報
【発明の開示】
【発明が解決しようとする課題】
【０００６】
本発明のタイヤ用ゴム組成物は、転がり抵抗性、ウェットスキッド性能および耐摩耗性をバランスよく向上させたタイヤを製造することができるタイヤ用ゴム組成物を提供することを目的とする。
【課題を解決するための手段】
【０００７】
本発明は、式（１）
【０００８】
【化１】
2006070194.tif 000002
【０００９】
（式中、Ｒ1は、アミノ基、アルコキシ基、シリルオキシ基、アセタール基、カルボキシル基、メルカプト基、またはこれらの誘導体を表す）
で表わされる化合物を共重合したポリマーを１５〜１００重量％含有するゴム成分１００重量部に対して、カーボンブラック、シリカおよび水酸化アルミニウムからなる群から選ばれる１種以上を３０重量部以上含有するタイヤ用ゴム組成物に関する。
【００１０】
前記式（１）のＲ1が、Ｎ，Ｎ−ジメチルアミノ基、Ｎ，Ｎ−ジエチルアミノ基、Ｎ，Ｎ−ジプロピルアミノ基、Ｎ，Ｎ−ジブチルアミノ基およびモルホリノ基からなる群から選ばれることが好ましい。
【００１１】
また、ｔａｎδの温度分散曲線において、前記タイヤ用ゴム組成物の複数のピークのうちの最も高温側のピーク温度と、前記ポリマーのみをゴム成分とした組成物のピーク温度との差が１０℃以下であることが好ましい。
【発明の効果】
【００１２】
本発明によれば、特定の化合物を共重合させたポリマーを含有するゴム成分、および特定の補強用充填剤を用いることにより、またはｔａｎδの温度分散曲線において、複数のピークのうちの最も高温側のピーク温度と、前記ポリマーのみをゴム成分とした組成物のピーク温度との差が１０℃以下であることにより、ウェットスキッド性能、操縦安定性、耐摩耗性に優れたタイヤが得られ、車の低燃費性を向上させることができる。
【発明を実施するための最良の形態】
【００１３】
本発明のタイヤ用ゴム組成物は、ゴム成分および補強用充填剤からなる。
【００１４】
前記ゴム成分は、式（１）で表される化合物（化合物１）を共重合したポリマーを含有する。
【００１５】
【化２】
2006070194.tif 000003
【００１６】
（式中、Ｒ1は、アミノ基、アルコキシ基、シリルオキシ基、アセタール基、カルボキシル基、メルカプト基、またはこれらの誘導体を表す）。前記Ｒ1は、補強用充填剤との相互作用が大きいことから、アミノ基であることが好ましい。
【００１７】
前記アミノ基としては、Ｎ，Ｎ−ジメチルアミノ基、Ｎ，Ｎ−ジエチルアミノ基、Ｎ，Ｎ−ジプロピルアミノ基、Ｎ，Ｎ−ジブチルアミノ基およびモルホリノ基からなる群から選ばれることが好ましく、なかでも補強用充填剤との相互作用が大きいことから、Ｎ，Ｎ−ジメチルアミノ基が好ましい。
【００１８】
前記ポリマー１分子中において、化合物１は、平均で１．１〜５個共重合されていることが好ましい。ポリマー１分子中に１．１個未満しか共重合されていないとき、車の低燃費性が不充分となる傾向があり、５個をこえて共重合されているとき、ゴム組成物の加工性が低下する傾向がある。
【００１９】
ゴム成分中における前記ポリマーの含有率は１５重量％以上、好ましくは２０重量％以上、より好ましくは３０重量％以上である。含有率が１５重量％未満では、転がり抵抗性、ウェットスキッド性能および耐摩耗性をバランスよく向上させることができない。また、前記ポリマーの含有率は１００重量％以下、好ましくは９０重量％以下、より好ましくは８５重量％以下である。
【００２０】
その他のゴム成分としては、たとえば天然ゴム（ＮＲ）、ポリイソプレン合成ゴム（ＩＲ）、ポリブタジエンゴム（ＢＲ）、スチレン−ブタジエンゴム（ＳＢＲ）、アクリロニトリルブタジエンゴム（ＮＢＲ）、クロロプレンゴム（ＣＲ）、ブチルゴム（ＩＩＲ）、スチレン−イソプレン−ブタジエン共重合ゴム（ＳＩＢＲ）などがあげられる。これらゴム成分は単独、もしくは２種以上を組み合わせて前記ポリマーと併用することができるが、低発熱性、ウェットスキッド性能の点から、天然ゴム（ＮＲ）および／またはイソプレンゴム（ＩＲ）を用いることが望ましい。とくに、低燃費性、耐摩耗性、加工性のバランスに優れることから、ゴム成分中においてＮＲおよび／またはＩＲの合計含有量は１５〜４０重量％であることが好ましい。
【００２１】
前記ポリマーとその他のゴム成分を併用した場合、得られたゴム組成物のｔａｎδの温度分散曲線は複数のピークを有する。一方、前記ポリマーのみをゴム成分として用いた組成物では、ｔａｎδの温度分散曲線は単一のピークしか現れない。複数のピークのうち最も高温側のピーク温度と、単一のピーク温度との差は１０℃以下であることが好ましい。ピーク温度の差が１０℃をこえると、車の低燃費性およびタイヤのウェットスキッド性能が低下する傾向がある。
【００２２】
本発明において使用される補強用充填剤は、カーボンブラック、シリカおよび水酸化アルミニウムからなる群から選ばれる１種以上である。補強用充填剤としては、転がり抵抗性、ウェットスキッド性能および耐摩耗性をバランスよく向上させることができるため、シリカが好ましく、シリカおよびカーボンブラックを組み合わせたものがより好ましく、シリカ、カーボンブラックおよび水酸化アルミニウムを組み合わせたものがさらに好ましい。
【００２３】
カーボンブラックはとくに限定されないが、窒素吸着比表面積（Ｎ2ＳＡ）が２０ｍ2／ｇ以上であることが好ましく、４０ｍ2／ｇ以上であることがさらに好ましい。Ｎ2ＳＡが２０ｍ2／ｇ未満では、充分な補強性や耐摩耗性が得られにくい傾向がある。また、Ｎ2ＳＡは２００ｍ2／ｇ以下であることが好ましく、１２０ｍ2／ｇ以下であることがさらに好ましい。２００ｍ2／ｇをこえると、カーボンブラックの分散性が悪化し、発熱が増大する傾向がある。前記カーボンブラックの例としては、ＩＳＡＦ、ＨＡＦ、ＦＥＦなどがあげられるが、とくに制限されるものではない。
【００２４】
カーボンブラックのジブチルフタレート（ＤＢＰ）吸着量は、４０ｍｌ／１００ｇ以上であることが好ましく、５０ｍｌ／１００ｇ以上であることがより好ましく、８０ｍｌ／１００ｇ以上であることがさらに好ましい。ＤＢＰ吸着量が４０ｍｌ／１００ｇ未満では、耐摩耗性が低下する傾向がある。また、ＤＢＰ吸着量は２００ｍｌ／１００ｇ以下であることが好ましく、１６０ｍｌ／１００ｇ以下であることがより好ましく、１４０ｍｌ／１００ｇ以下であることがさらに好ましい。ＤＢＰ吸着量が２００ｍｌ／１００ｇをこえると、得られたタイヤ用ゴム組成物の破断強度が低下する傾向がある。ＤＢＰ吸着量がこの数値範囲にある場合は、機械的特性および耐摩耗性に優れるので好適である。
【００２５】
カーボンブラックの含有量は、ゴム成分１００重量部に対して１６０重量部以下であることが好ましい。含有量が１６０重量部をこえると、実車走行におけるタイヤの発熱が大きくなる傾向がある。
【００２６】
本発明において用いられるシリカとしては特に制限はないが、乾式法シリカ（無水ケイ酸）、湿式法シリカ（無水ケイ酸）などがあげられ、湿式法シリカが好ましい。
【００２７】
シリカの窒素吸着比表面積（Ｎ2ＳＡ）は４０ｍ2／ｇ以上であることが好ましく、５０ｍ2／ｇ以上であることがより好ましい。シリカのＮ2ＳＡが４０ｍ2／ｇ未満では、シリカの補強効果が充分に得られない傾向がある。また、Ｎ2ＳＡは３００ｍ2／ｇ以下であることが好ましい。３００ｍ2／ｇをこえると、シリカの分散性が低下し、加工性が低下する傾向がある。
【００２８】
シリカの含有量は、ゴム成分１００重量部に対して１４０重量部以下であることが好ましい。含有量が１４０重量部をこえると、加工性が低下する傾向がある。
【００２９】
本発明において用いられる水酸化アルミニウムの結晶構造としては、ベーマイト、ギブサイトのいずれでもよいが、車の低燃費性とタイヤの耐摩耗性を向上させることができることから、ベーマイトが好ましい。
【００３０】
水酸化アルミニウムの平均粒径は０．００５μｍ以上であることが好ましく、０．０１μｍ以上であることがより好ましい。平均粒径が０．００５μｍ未満では、混練の作業性が悪化する傾向がある。また、平均粒径は１０μｍ以下であることが好ましく、６μｍ以下であることがより好ましい。平均粒径が１０μｍをこえると、ゴムの耐破壊特性、とくに耐摩耗性が悪化し、好ましくない。
【００３１】
水酸化アルミニウムの含有量は、ゴム成分１００重量部に対して８０重量部以下であることが好ましい。８０重量部をこえて水酸化アルミニウムを含有しても、水酸化アルミニウムの添加効果が充分に得られない傾向がある。
【００３２】
補強用充填剤の合計含有量は、ゴム成分１００重量部に対して３０重量部以上、好ましくは４５重量部以上である。合計配合量が３０重量部未満では、ゴムに対する補強効果が充分ではない。また、合計含有量は２００重量部以下であることが好ましく、１４０重量部以下であることがより好ましい。２００重量部をこえると、得られたゴム組成物の発熱が増大する。
【００３３】
本発明のタイヤ用ゴム組成物は、必要に応じてシランカップリング剤を含有することも可能である。シランカップリング剤は、とくに限定されないが、具体的には、ビス（３−トリエトキシシリルプロピル）テトラスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、ビス（３−トリエトキシシリルプロピル）トリスルフィド、ビス（３−トリメトキシシリルプロピル）トリスルフィド、ビス（３−トリエトキシシリルプロピル）ジスルフィド、ビス（３−トリメトキシシリルプロピル）ジスルフィド、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、２−トリメトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィドなどのスルフィド系；３−メルカプトプロピルトリメトキシシラン、３−メルカプトプロピルトリエトキシシラン、２−メルカプトエチルトリメトキシシラン、２−メルカプトエチルトリエトキシシランなどのメルカプト系；ビニルトリエトキシシラン、ビニルトリメトキシシランなどのビニル系；３−アミノプロピルトリエトキシシラン、３−アミノプロピルトリメトキシシラン、３−（２−アミノエチル）アミノプロピルトリエトキシシラン、３−（２−アミノエチル）アミノプロピルトリメトキシシランなどのアミノ系；γ−グリシドキシプロピルトリエトキシシラン、γ−グリシドキシプロピルトリメトキシシラン、γ−グリシドキシプロピルメチルジエトキシシラン、γ−グリシドキシプロピルメチルジメトキシシランなどのグリシドキシ系；３−ニトロプロピルトリメトキシシラン、３−ニトロプロピルトリエトキシシランなどのニトロ系、３−クロロプロピルトリメトキシシラン、３−クロロプロピルトリエトキシシラン、２−クロロエチルトリメトキシシラン、２−クロロエチルトリエトキシシランなどのクロロ系などがあげられる。これらのシランカップリング剤は、１種、または２種以上組み合わせて用いてもよい。
【００３４】
本発明のタイヤ用ゴム組成物は、前記ゴム成分、補強用充填剤およびシランカップリング剤のほかに、タイヤ用ゴム組成物の製造において、一般に使用されるオイルなどの軟化剤、ワックス、レジン、亜鉛華、硫黄、加硫促進剤などを必要に応じて通常使用される量を含むことができる。
【００３５】
本発明のタイヤ用ゴム組成物の製造方法としては、公知の方法を採用することができ、たとえば、前記各成分をオープンロール、バンバリーミキサーなどのゴム混練装置を用いて混練することができる。
【００３６】
タイヤのクリンチ、ビードは、シート状にしたものを所定の形状に貼り合わせる方法、または、押出し機に装入して押出し機にて形成する方法により作製することができる。
【００３７】
本発明のタイヤ用ゴム組成物は、タイヤ部材のなかでも特にトレッドとして用いることで、ウェットスキッド性能、操縦安定性、耐摩耗性に優れたタイヤが得られ、車の低燃費性を向上させることができる。
【実施例】
【００３８】
実施例にもとづいて本発明を詳細に説明するが、本発明はこれらのみに限定されるものではない。
【００３９】
実施例１〜５および比較例１〜３
実施例および比較例において用いた各種薬品を以下に示す。
ＳＢＲ１：住友化学工業（株）製
ＳＢＲ２：住友化学工業（株）製
ＮＲ：テックビーハング社製のＲＳＳ＃３
ＢＲ：宇部興産（株）製のＢＲ１５０Ｂ
カーボンブラック：東海カーボン（株）製のシースト６（チッ素吸着比表面積：１１９ｍ2／ｇ、ＤＢＰ吸油量：１１４ｍｌ／１００ｇ）
シリカ：ローディア社製のＺ１１６５ＭＰ（湿式法シリカ、チッ素吸着比表面積：１６８ｍ2／ｇ）
シランカップリング剤：デグッサ・ヒュルス（株）製のＳｉ７５（ビス（３−トリエトキシシリルプロピル）ジスルフィド）
水酸化アルミニウム：住友化学工業（株）製（ベーマイト、平均粒径：５．０μｍ）
酸化亜鉛：三井金属鉱業（株）製の酸化亜鉛
ステアリン酸：日本油脂（株）製のステアリン酸「椿」
老化防止剤：大内新興化学工業（株）製のノクラック６Ｃ
アロマチックオイル：出光興産（株）製のダイアナプロセスＡＨ−２４
硫黄：鶴見化学工業（株）の粉末硫黄
加硫促進剤：大内新興化学工業（株）製のノクセラーＮＳ
【００４０】
なお、ＳＢＲ１は、化合物１を共重合していないポリマーである。また、ＳＢＲ２は、化合物１（Ｒ1＝Ｎ，Ｎ−ジメチルアミノ基）を共重合したポリマーであり、ＳＢＲ２の１分子中において、化合物１は平均で２．３個共重合されている。
【００４１】
硫黄および加硫促進剤を除く各種薬品を表１の配合内容にしたがって、バンバリー型ミキサーにて３分間混練し、次に硫黄および加硫促進剤を加えてロールにて混練し、押出した。押出された混練物をタイヤ成型機上にてトレッド状に成形し、他のタイヤ部材と貼り合わせることにより未加硫タイヤを作製し、これを加硫することにより試験タイヤ（サイズ：１９５／６５Ｒ１５）を作製して、各試験に供した。
【００４２】
以下に、試験方法を示す。
【００４３】
（転がり抵抗性）
転がり抵抗試験機を用いて、試供タイヤを、リム（１５×６ＪＪ）、内圧（２３０ｋＰａ）、荷重（３．４３ｋＮ）、速度（８０ｋｍ／ｈ）で走行させたときの転がり抵抗を測定し、比較例１を１００としたときの指数で表示した。指数は大きい方が良好である。
【００４４】
また、以下の試験については試験ゴムを用いた。なお、試験ゴムは、硫黄および加硫促進剤を除く各種薬品を表１の配合内容にしたがって、バンバリー型ミキサーにて３分間混練し、次に硫黄および加硫促進剤を加えてロールにて混練して押出し、押出された試験片を１６０℃２０分間加硫することにより作製した。
【００４５】
（ウェットスキッド性能）
スタンレー社製のポータブルスキッドテスターを用いてＡＳＴＭ  Ｅ３０３−８３の方法にしたがって試験ゴムの測定をおこない、比較例１の測定値を１００として下記計算式により指数表示した。指数が大きいほどウェットスキッド性能が優れる。
（ウェットスキッド指数）＝（各配合の測定値）／（比較例１の測定値）×１００
【００４６】
（耐摩耗性）
ランボーン型摩耗試験機を用いて、室温、負荷荷重１．０ｋｇｆ、スリップ率３０％の条件で試験ゴムの摩耗量を測定した。摩耗量の逆数を、比較例１を１００として指数表示した。数値が大きいほど耐摩耗性が高いことを示す。
【００４７】
試験結果をそれぞれ表１に示す。
【００４８】
【表１】
2006070194.tif 000004
【図面の簡単な説明】
【００４９】
【図１】実施例１と実施例３の組成物についての温度に対するｔａｎδの変化を表す図である。
【符号の説明】
【００５０】
１  実施例３
２  実施例１
３  実施例１の高温側のピーク温度と実施例３のピーク温度との差
【図１】
2006070194.tif 000007